( A ) , ( B ) , ( C ) , ( D ) , ( E ) 성분 을 텀블러 믹서 로 균일 하 게 혼합 한 후 , 45 ㎜ 이축 압출기 로 압출 하 여 펠 렛 상 으로 만들 었 다 . 이때 압출기 의 실린더 온도 는 평균 220 ℃ 로 유지 하 였으며 스 크류 RPM 은 300 으로 조정 하 였 다 . 제조 된 펠 렛 으로 물성 측정 용 시편 을 제조 하 였 다 . 제조 된 수지 조성물 의 시험편 에 대하 여 충격 강도 , 유동 성 지수 , 인장 강도 , 고온 인 장강 도 / 신율 을 측정 하 였 다 . 본 발명 에 따른 성분 ( A ) , ( B ) , ( C ) , ( D ) , ( E ) 의 함량 은 표 1 에 나타내 었 다 .